【手続補正書】
【提出日】平成20年4月11日(2008.4.11)
【手続補正１】
【補正対象書類名】明細書
【補正対象項目名】特許請求の範囲
【補正方法】変更
【補正の内容】
【特許請求の範囲】
【請求項１】
フローはんだ付け方法に用いられる鉛フリーはんだ材料の品質を評価する方法であって、示差熱分析法を用いて、リファレンス物質に対する鉛フリーはんだ材料のサンプルの示差熱曲線を得、示差熱曲線に基づいて鉛フリーはんだ材料の品質を評価することを含む方法。
【請求項２】
示差熱曲線に基づいて、鉛フリーはんだ材料サンプルの相変化特性値を得、相変化特性値を用いて鉛フリーはんだ材料の品質を評価することを更に含む、請求項１に記載の方法。
【請求項３】
鉛フリーはんだ材料サンプルの相変化特性値を表示することを更に含む、請求項２に記載の方法。
【請求項４】
鉛フリーはんだ材料サンプルの相変化特性値を所定の閾値と比較して、これらの比較結果を得ることを更に含む、請求項２または３に記載の方法。
【請求項５】
閾値が、所定の組成を有する鉛フリーはんだ材料に、Ｃｕ、Ｐｂ、Ａｇ、Ｂｉ、およびＺｎからなる群から選択される１種以上の元素を添加して成る材料の相変化特性値に基づいて予め決められている、請求項４に記載の方法。
【請求項６】
所定の組成を有する鉛フリーはんだ材料が、
０．５〜１．０重量％のＣｕと残部のＳｎとを含む材料、
０．５〜１．０重量％のＣｕと０〜０．５重量％（但しゼロは含まない）のＡｇと残部のＳｎとを含む材料、および
２．５〜４．０重量％のＡｇと０．５〜１．０重量％のＣｕと残部のＳｎとを含む材料
からなる群から選択される、請求項５に記載の方法。
【請求項７】
鉛フリーはんだ材料を用いるフローはんだ付け方法であって、フローはんだ付け装置のはんだ槽内の鉛フリーはんだ材料のサンプルを採取すること、および示差熱分析法を用いてリファレンス物質に対する鉛フリーはんだ材料のサンプルの示差熱曲線を得、示差熱曲線に基づいて鉛フリーはんだ材料の品質を評価することを含む方法。
【請求項８】
示差熱曲線に基づいて、鉛フリーはんだ材料のサンプルの相変化特性値を得、相変化特性値を用いて鉛フリーはんだ材料の品質を評価することを更に含む、請求項７に記載の方法。
【請求項９】
鉛フリーはんだ材料サンプルの相変化特性値を表示することを更に含む、請求項８に記載の方法。
【請求項１０】
鉛フリーはんだ材料サンプルの相変化特性値を所定の閾値と比較して、これらの比較結果を得ることを更に含む、請求項８または９に記載の方法。
【請求項１１】
比較結果に基づいて、フローはんだ付け装置のはんだ槽の鉛フリーはんだ材料を少なくとも部分的に入れ替えるか、フローはんだ付け装置の運転を停止するように、フローはんだ付け装置を制御することを更に含む、請求項１０に記載の方法。
【請求項１２】
閾値が、所定の組成を有する鉛フリーはんだ材料に、Ｃｕ、Ｐｂ、Ａｇ、Ｂｉ、およびＺｎからなる群から選択される１種以上の元素を添加して成る材料の相変化特性値に基づいて予め決められている、請求項１０または１１に記載の方法。
【請求項１３】
所定の組成を有する鉛フリーはんだ材料が、
０．５〜１．０重量％のＣｕと残部のＳｎとを含む材料、
０．５〜１．０重量％のＣｕと０〜０．５重量％（但しゼロは含まない）のＡｇと残部のＳｎとを含む材料、および
２．５〜４．０重量％のＡｇと０．５〜１．０重量％のＣｕと残部のＳｎとを含む材料
からなる群から選択される、請求項１２に記載の方法。
【手続補正２】
【補正対象書類名】明細書
【補正対象項目名】００５７
【補正方法】変更
【補正の内容】
【００５７】
本発明のフローはんだ付けシステムは、１つの品質評価装置と複数のフローはんだ付け装置を含み、１つの品質評価装置を用いて、各フローはんだ付け装置のはんだ槽内のはんだ材料の品質を評価する構成としてもよい。また、フローはんだ付け装置のはんだ槽内のはんだ材料をポンプアップにより品質評価装置に送るように構成すれば、はんだ材料の品質をオンラインで、自動的に評価することができる。
本発明は以下の態様を含み得る。
（態様１）  フローはんだ付け方法に用いられる鉛フリーはんだ材料の品質を評価する方法であって、示差熱分析法を用いて、リファレンス物質に対する鉛フリーはんだ材料のサンプルの示差熱曲線を得、示差熱曲線に基づいて鉛フリーはんだ材料の品質を評価することを含む方法。
（態様２）  示差熱曲線に基づいて、鉛フリーはんだ材料サンプルの相変化特性値を得、相変化特性値を用いて鉛フリーはんだ材料の品質を評価することを更に含む、態様１に記載の方法。
（態様３）  鉛フリーはんだ材料サンプルの相変化特性値を表示することを更に含む、態様２に記載の方法。
（態様４）  鉛フリーはんだ材料サンプルの相変化特性値を所定の閾値と比較して、これらの比較結果を得ることを更に含む、態様２または３に記載の方法。
（態様５）  比較結果に基づいてアラーム表示を行うことを更に含む、態様４に記載の方法。
（態様６）  閾値が、所定の組成を有する鉛フリーはんだ材料に、Ｃｕ、Ｐｂ、Ａｇ、Ｂｉ、およびＺｎからなる群から選択される１種以上の元素を添加して成る材料の相変化特性値に基づいて予め決められている、態様４または５に記載の方法。
（態様７）  所定の組成を有する鉛フリーはんだ材料が、
０．５〜１．０重量％のＣｕと残部のＳｎとを含む材料、
０．５〜１．０重量％のＣｕと０〜０．５重量％（但しゼロは含まない）のＡｇと残部のＳｎとを含む材料、および
２．５〜４．０重量％のＡｇと０．５〜１．０重量％のＣｕと残部のＳｎとを含む材料
からなる群から選択される、態様６に記載の方法。
（態様８）  示差熱曲線が、所定の組成を有する鉛フリーはんだ材料をリファレンス物質として用いて得られる、態様１〜７のいずれかに記載の方法。
（態様９）  示差熱曲線が、鉛フリーはんだ材料のサンプルの周りの物質をリファレンス物質として用いて得られる、態様１〜７のいずれかに記載の方法。
（態様１０）  フローはんだ付け方法に用いられる鉛フリーはんだ材料の品質を評価するための装置であって、示差熱分析法を用いて得られるリファレンス物質に対する鉛フリーはんだ材料のサンプルの示差熱曲線に基づいて、鉛フリーはんだ材料の品質を評価するようになっている、品質評価装置。
（態様１１）  鉛フリーはんだ材料のサンプルおよびリファレンス物質を同じ条件下にて加熱しながら、鉛フリーはんだ材料のサンプルの温度およびリファレンス物質の温度を検知して、検知した温度に対応する電気信号を発生する検知デバイスと、
鉛フリーはんだ材料のサンプルおよびリファレンス物質が所望の温度に加熱されるように検知デバイスを制御するため、ならびに、該電気信号に基づいて、リファレンス物質に対する鉛フリーはんだ材料のサンプルの示差熱曲線を得るための制御デバイスと
を含む、態様１０に記載の装置。
（態様１２）  制御デバイスが、示差熱曲線のデータをデータ処理して、鉛フリーはんだ材料サンプルの相変化特性値を得る機能を備えるデータ処理手段を含む、態様１１に記載の装置。
（態様１３）  鉛フリーはんだ材料サンプルの相変化特性値を表示するための表示部を更に含む、態様１２に記載の装置。
（態様１４）  データ処理手段が、鉛フリーはんだ材料サンプルの相変化特性値および所定の閾値をデータ処理して、これらの比較結果を得る機能を更に備える、態様１２または１３に記載の装置。
（態様１５）  比較結果に基づいてアラーム表示を行うためのアラーム部を更に含む、態様１４に記載の装置。
（態様１６）  比較結果が、電気信号として装置の外部に取り出される、態様１４または１５に記載の装置。
（態様１７）  閾値が、所定の組成を有する鉛フリーはんだ材料に、Ｃｕ、Ｐｂ、Ａｇ、Ｂｉ、およびＺｎからなる群から選択される１種以上の元素を添加して成る材料の相変化特性値に基づいて予め決められている、態様１４〜１６のいずれかに記載の装置。
（態様１８）  所定の組成を有する鉛フリーはんだ材料が、
０．５〜１．０重量％のＣｕと残部のＳｎとを含む材料、
０．５〜１．０重量％のＣｕと０〜０．５重量％（但しゼロは含まない）のＡｇと残部のＳｎとを含む材料、および
２．５〜４．０重量％のＡｇと０．５〜１．０重量％のＣｕと残部のＳｎとを含む材料
からなる群から選択される、態様１７に記載の装置。
（態様１９）  リファレンス物質が、所定の組成を有する鉛フリーはんだ材料である、態様１０〜１８のいずれかに記載の装置。
（態様２０）  リファレンス物質が、鉛フリーはんだ材料のサンプルの周りの物質である、態様１０〜１８のいずれかに記載の装置。
（態様２１）  鉛フリーはんだ材料を用いるフローはんだ付け方法であって、フローはんだ付け装置のはんだ槽内の鉛フリーはんだ材料のサンプルを採取すること、および示差熱分析法を用いてリファレンス物質に対する鉛フリーはんだ材料のサンプルの示差熱曲線を得、示差熱曲線に基づいて鉛フリーはんだ材料の品質を評価することを含む方法。
（態様２２）  示差熱曲線に基づいて、鉛フリーはんだ材料のサンプルの相変化特性値を得、相変化特性値を用いて鉛フリーはんだ材料の品質を評価することを更に含む、態様２１に記載の方法。
（態様２３）  鉛フリーはんだ材料サンプルの相変化特性値を表示することを更に含む、態様２２に記載の方法。
（態様２４）  鉛フリーはんだ材料サンプルの相変化特性値を所定の閾値と比較して、これらの比較結果を得ることを更に含む、態様２２または２３に記載の方法。
（態様２５）  比較結果に基づいてアラーム表示を行う、態様２４に記載の方法。
（態様２６）  比較結果に基づいて、フローはんだ付け装置のはんだ槽の鉛フリーはんだ材料を少なくとも部分的に入れ替えるか、フローはんだ付け装置の運転を停止するように、フローはんだ付け装置を制御することを更に含む、態様２４または２５に記載の方法。
（態様２７）  閾値が、所定の組成を有する鉛フリーはんだ材料に、Ｃｕ、Ｐｂ、Ａｇ、Ｂｉ、およびＺｎからなる群から選択される１種以上の元素を添加して成る材料の相変化特性値に基づいて予め決められている、態様２４〜２６のいずれかに記載の方法。
（態様２８）  所定の組成を有する鉛フリーはんだ材料が、
０．５〜１．０重量％のＣｕと残部のＳｎとを含む材料、
０．５〜１．０重量％のＣｕと０〜０．５重量％（但しゼロは含まない）のＡｇと残部のＳｎとを含む材料、および
２．５〜４．０重量％のＡｇと０．５〜１．０重量％のＣｕと残部のＳｎとを含む材料
からなる群から選択される、態様２７に記載の方法。
（態様２９）  示差熱曲線が、所定の組成を有する鉛フリーはんだ材料をリファレンス物質として用いて得られる、態様２１〜２８のいずれかに記載の方法。
（態様３０）  示差熱曲線が、鉛フリーはんだ材料のサンプルの周りの物質をリファレンス物質として用いて得られる、態様２１〜２８のいずれかに記載の方法。
（態様３１）  鉛フリーはんだ材料を用いてフローはんだ付けするシステムであって、鉛フリーはんだ材料を入れたはんだ槽を備えるフローはんだ付け装置と、示差熱分析法を用いて得られるリファレンス物質に対する鉛フリーはんだ材料のサンプルの示差熱曲線に基づいて鉛フリーはんだ材料の品質を評価するようになっている、鉛フリーはんだ材料の品質を評価するための品質評価装置とを含むフローはんだ付けシステム。
（態様３２）  品質評価装置が、
鉛フリーはんだ材料のサンプルおよびリファレンス物質を同じ条件下にて加熱しながら、鉛フリーはんだ材料のサンプルの温度およびリファレンス物質の温度を検知して、検知した温度に対応する電気信号を発生する検知デバイスと、
鉛フリーはんだ材料のサンプルおよびリファレンス物質が所望の温度に加熱されるように検知デバイスを制御するため、ならびに、該電気信号に基づいて、リファレンス物質に対する鉛フリーはんだ材料のサンプルの示差熱曲線を得るための制御デバイスと
を含む、態様３１に記載のシステム。
（態様３３）  制御デバイスが、示差熱曲線のデータをデータ処理して、鉛フリーはんだ材料サンプルの相変化特性値を得る機能を備えるデータ処理手段を含む、態様３２に記載のシステム。
（態様３４）  品質評価装置が、鉛フリーはんだ材料サンプルの相変化特性値を表示するための表示部を更に含む、態様３３に記載のシステム。
（態様３５）  データ処理手段が、鉛フリーはんだ材料サンプルの相変化特性値および所定の閾値をデータ処理して、これらの比較結果を得る機能を更に備える、態様３３または３４に記載のシステム。
（態様３６）  品質評価装置が、比較結果に基づいてアラーム表示を行うためのアラーム部を更に含む、態様３５に記載のシステム。
（態様３７）  比較結果に基づいて、フローはんだ付け装置のはんだ槽の鉛フリーはんだ材料を少なくとも部分的に入れ替えるか、フローはんだ付け装置の運転を停止するように、フローはんだ付け装置を制御する手段を更に含む、態様３５または３６に記載のシステム。
（態様３８）  閾値が、所定の組成を有する鉛フリーはんだ材料に、Ｃｕ、Ｐｂ、Ａｇ、Ｂｉ、およびＺｎからなる群から選択される１種以上の元素を添加して成る材料の相変化特性値に基づいて予め決められている、態様３５〜３７のいずれかに記載のシステム。
（態様３９）  所定の組成を有する鉛フリーはんだ材料が、
０．５〜１．０重量％のＣｕと残部のＳｎとを含む材料、
０．５〜１．０重量％のＣｕと０〜０．５重量％（但しゼロは含まない）のＡｇと残部のＳｎとを含む材料、および
２．５〜４．０重量％のＡｇと０．５〜１．０重量％のＣｕと残部のＳｎとを含む材料
からなる群から選択される、態様３８に記載のシステム。
（態様４０）  示差熱曲線が、所定の組成を有する鉛フリーはんだ材料をリファレンス物質として用いて得られる、態様３１〜３９のいずれかに記載のシステム。
（態様４１）  示差熱曲線が、鉛フリーはんだ材料のサンプルの周りの物質をリファレンス物質として用いて得られる、態様３１〜３９のいずれかに記載のシステム。